【手続補正書】
【提出日】平成31年2月25日(2019.2.25)
【手続補正１】
【補正対象書類名】明細書
【補正対象項目名】０１６９
【補正方法】変更
【補正の内容】
【０１６９】
さらなる実験では、本開示による２つのナノ粒子表面改質黒鉛粉末試料と対照試料（未処理材料）について、炭素質材料の所定の圧縮密度を達成するために必要な圧力を記録した。結果を図７に示す。本発明の実施態様の一部を以下の項目［１］−［６０］に記載する。
［１］
表面改質された炭素質粒子が、炭素質コアと、炭素質粒子の表面に付着したナノ粒子とを含む、粒子状の表面改質炭素質材料。
［２］
前記炭素質コアが、天然又は合成黒鉛、剥離黒鉛、カーボンブラック、石油系又は石炭系コークス、グラフェン、グラフェン繊維、カーボンナノチューブを含むナノチューブ（このナノチューブは単一層ナノチューブ（ＳＷＮＴ）、多層ナノチューブ（ＭＷＮＴ）、又はこれらの組み合わせである）、フラーレン、ナノ黒鉛、又はこれらの組み合わせから選択される材料を含み；例えば、炭素質コアは天然又は合成黒鉛である、項目１に記載の表面改質炭素質材料。
［３］
前記炭素質粒子の表面上の前記ナノ粒子が、炭素、ケイ素、酸素、フッ素、水素、スズ、チタン、又はこれらの組み合わせを含む、項目１又は２に記載の炭素質材料。
［４］
少なくとも２つの異なるナノ粒子種が、前記炭素質コア粒子の表面上に存在する、項目１〜３のいずれかに記載の表面改質炭素質材料。
［５］
前記炭素質粒子の表面上の前記ナノ粒子が、プラズマポリマーなどのポリマーの形態である、項目１〜４のいずれかに記載の表面改質炭素質材料。
［６］
前記炭素質粒子の表面上の前記ナノ粒子が、プラズマ蒸着されたナノ粒子であり、例えば、前記ナノ粒子は、プラズマ強化化学蒸着（ＰＥＣＶＤ）により前記表面に付着している、項目１〜５のいずれかに記載の表面改質炭素質材料。
［７］
前記プラズマ蒸着ナノ粒子の原料モノマーが以下から選択される、項目６に記載の表面改質炭素質材料：
（ｉ）例えばメタン、エタン、エチレン、アセチレン、プロパン、プロピレン、重油、廃油、熱分解燃料油、又はこれらの組み合わせのうちの１つ以上から選択される、場合により官能基を有する炭化水素；
（ｉｉ）例えば菜種油などの植物脂肪から選択される有機分子、；
（ｉｉｉ）ヘキサメチルジシロキサン（ＨＭＤＳＯ）、ジビニルテトラメチルジシロキサン（ＤＶＴＭＤＳＯ）、又はトリエチルシラン（ＴＥＳ）などのシロキサン又はシランから選択されるケイ素化合物、
（ｉｖ）ハロゲン化炭素、例えばＣ2Ｆ6又はＣ3Ｆ8；
（ｖ）有機金属化合物；
（ｖｉ）四塩化チタン；
（ｖｉｉ）スズ化合物；
（ｖｉｉｉ）リン化合物；
又はこれらの組み合わせ。
［８］
前記プラズマ蒸着ナノ粒子が、場合により少量の水素、窒素、酸素、及び／又は硫黄を有する炭素から本質的になる、項目７に記載の表面改質炭素質材料。
［９］
前記プラズマ蒸着ナノ粒子が、場合により少量の水素、炭素、窒素、酸素、及び／又は硫黄を有するケイ素から本質的になる、項目７に記載の表面改質炭素質材料。
［１０］
２つの異なる種のプラズマ蒸着ナノ粒子を含み、例えば、ここで第１の種は、場合により少量の水素、窒素、酸素、及び／又は硫黄を有する炭素から本質的になり、そして第２の種は、場合によりは少量の水素、炭素、窒素、酸素、及び／又は硫黄を有するケイ素から本質的になる、項目７に記載の表面改質炭素質材料。
［１１］
スパーク放電発光分光法（ＳＤ−ＯＥＤ）により測定されるケイ素のバルク含有量が、少なくとも約０．３０重量％、例えば少なくとも約０．４０重量％、又は０．５０重量％である、項目７、９、又は１０のいずれかに記載の表面改質炭素質材料。
［１２］
Ｘ線光電子分光法（ＸＰＳ）により測定される前記炭素質粒子の表面におけるケイ素と炭素の原子比（Ｓｉ／Ｃ）が、少なくとも約０．２５、例えば少なくとも約０．３０、０．３５、又は０．４０である、項目７、９、１０、又は１１のいずれかに記載の表面改質炭素質材料。
［１３］
Ｘ線光電子分光法（ＸＰＳ）により測定される前記炭素質粒子の表面における酸素と炭素の原子比（Ｏ／Ｃ）が、少なくとも約０．０３、例えば少なくとも約０．０４、０．０６、０．０８、又は０．１０である、項目１１又は項目１２に記載の炭素質材料。
［１４］
流動性係数ｆｆが少なくとも３．５、例えば少なくとも４．０、５．０、６．０、７．０、８．０、９．０、又は１０．０である、項目１〜１３のいずれかに記載の表面改質炭素質材料。
［１５］
流動性係数ｆｆｃで表される流動性が  前記ナノ粒子が欠如した炭素質粒子の流動性係数よりも大きく、例えば、前記炭素質粒子の表面上にナノ粒子を含む炭素質材料が、炭素粒子の表面上に前記ナノ粒子が欠如した炭素質粒子の流動性係数より、少なくとも約５０％、例えば少なくとも約１００％、１５０％、又は２００％高い、項目１〜１４のいずれかに記載の表面改質炭素質材料。
［１６］
前記炭素粒子の表面上に前記ナノ粒子が欠如した炭素質粒子のタップ密度と比較して、約１０％、例えば少なくとも約２０％、２５％、３０％、４０％、５０％上昇している見かけの（スコット）密度及び／又はタップ密度を有する、項目１〜１５のいずれかに記載の表面改質炭素質材料。
［１７］
単独の又は任意に組み合わせた、以下のパラメータの１つ以上によりさらに特徴付けられる、項目１〜１６のいずれかに記載の表面改質炭素質材料：
ｉ）１〜１０００ｎｍ、又は５〜３００ｎｍ、又は１０〜２００ｎｍ、又は２０〜１５０ｎｍの範囲の結晶サイズＬｃ（ＸＲＤにより測定されるＬｃ（００２））；
ｉｉ）１〜１０００ｎｍ、又は２〜１００ｎｍ、又は３〜６０ｎｍ、又は５〜５０ｎｍの結晶サイズＬａ（ラマン分光法により測定される）；
ｉｉｉ）０．１〜１０００との間、好ましくは１．０、２．５、５．０、１０．０、又は２５より大きく、５０未満であるＬｃ／Ｌａ比；
ｉｖ）０．３３５４ｎｍ〜０．５０００ｎｍの間、又は約０．３３５４ｎｍ〜０．４０００ｎｍとの間のｃ／２層間距離；
（ｖ）約０．５ｍ2／ｇ〜８００ｍ2／ｇ、又は約１ｍ2／ｇ〜６０ｍ2／ｇ、又は約１ｍ2／ｇ〜２０ｍ2／ｇのＢＥＴ  ＳＳＡ；
（ｖｉ）約１００μｍ未満、又は約７５μｍ未満、又は約５０μｍ未満のＤ90で表される粒度分布（ＰＳＤ）；場合により、Ｄ90は１〜１００μｍ、又は５〜７５μｍ、又は１０〜５０μｍである；及び／又は
（ｖｉｉ）１〜５０％（ｗ／ｗ）の表面改質炭素質粒子、又は５〜２０％（ｗ／ｗ）の表面改質炭素質粒子であるナノ粒子；
（ｖｉｉｉ）約１０００（ｍｌ／１００ｇ）未満、約２００（ｍｌ／１００ｇ）未満、又は約１００（ｍｌ／１００ｇ）未満、又は約５０（ｍｌ／１００ｇ）未満の吸油価。
［１８］
項目２２〜３６のいずれかに記載の方法により得ることができる、項目１〜１７のいずれか１項で定義される表面改質炭素質材料。
［１９］
リチウムイオン電池用負極材料を製造するための、項目１〜１８のいずれかで定義される表面改質炭素質材料の使用。
［２０］
項目１〜１８のいずれかで定義される表面改質炭素質材料を活物質として含むリチウムイオン電池の負極。
［２１］
リチウムイオン電池の負極中に、項目１〜１８のいずれかで定義される表面改質炭素質材料を含む前記リチウムイオン電池。
［２２］
項目１〜１８のいずれかで定義される表面改質炭素質材料を含む複合材料又は導電性ポリマー。
［２３］
炭素質粒子の表面にナノ粒子を付着させることを含む、項目１〜１８のいずれかで定義される表面改質炭素質材料の製造方法。
［２４］
プラズマ反応器内の前記炭素質粒子の表面上にナノ粒子を蒸着させることにより、その表面で前記炭素質粒子が改質されており、例えば前記ナノ粒子が、プラズマ強化化学蒸着（ＰＥＣＶＤ）により炭素質粒子の表面に付着されている、項目２３に記載の方法。
［２５］
前記炭素質出発材料が、天然又は合成黒鉛、剥離黒鉛、カーボンブラック、石油系又は石炭系コークス、グラフェン、グラフェン繊維；カーボンナノチューブを含むナノチューブ（このナノチューブは単一層ナノチューブ（ＳＷＮＴ）、多層ナノチューブ（ＭＷＮＴ）、又はこれらの組み合わせである）、フラーレン、ナノ黒鉛、又はこれらの組み合わせから選択される、項目２４に記載の方法。
［２６］
出発物質の粒子が、約１〜１０００μｍ、例えば約５〜５００μｍ、又は約５〜１００μｍのＤ50を有するＰＳＤを示す、項目２３〜２５のいずれかに記載の方法。
［２７］
前記プラズマ蒸着ナノ粒子の供給源である前記モノマーが以下から選択される、項目２４〜２６のいずれかに記載の方法：
（ｉ）例えばメタン、エタン、エチレン、アセチレン、プロパン、プロピレン、重油、廃油、熱分解燃料油、又はこれらの組み合わせのうちの１つ以上から選択される、場合により官能基を有する炭化水素；
（ｉｉ）例えば菜種油などの植物性脂肪から選択される有機分子；
（ｉｉｉ）例えばヘキサメチルジシロキサン（ＨＭＤＳＯ）、ジビニルテトラメチルジシロキサン（ＤＶＴＭＤＳＯ）、又はトリエチルシラン（ＴＥＳ）などのシロキサン又はシランから選択されるケイ素化合物；
（ｉｖ）Ｃ2Ｆ6又はＣ3Ｆ8などのハロゲン化炭素化合物；
（ｖ）有機金属化合物；
（ｖｉ）四塩化チタン；
（νｉｉ）スズ化合物；
（ｖｉｉｉ）リン化合物；
又はこれらの組み合わせ。
［２８］
例えば１つのモノマーがアセチレンなどの炭化水素であり、別のモノマーがＨＭＤＳＯなどのシロキサンである少なくとも２つの異なるモノマーが、プラズマ反応器に添加される、項目２４〜２７のいずれかに記載の方法。
［２９］
各モノマーが独立して、約０．１〜１リットル／分、例えば約０．１〜０．３リットル／分の速度で供給される、項目２４〜２８のいずれかに記載の方法。
［３０］
前記モノマーがキャリアガス流中に導入され、例えばここで、キャリアガスはアルゴン、窒素、ヘリウム、及びキセノンなどの不活性ガスである、項目２４〜２９のいずれかに記載の方法。
［３１］
前記モノマーが、約１〜１０容量％（ｓｃｃｍ）の範囲、例えばシステム圧力に対して約２〜５容量％（ｓｃｃｍ）の範囲の量で導入される、項目３０に記載の方法。
［３２］
非等温プラズマの生成のために、特に自由電荷キャリア及び励起中性種の生成のために電気的ガス放電が使用されるプラズマ領域を介して、ガス流が誘導され、ナノ粒子の形成のための出発物質として機能するガス状モノマーが、プラズマ領域の前又はプラズマ領域内でガス流に混合され、そして、自由電荷キャリア及び励起中性種がプラズマ領域内で直接使用されて、ガス状モノマーが化学的に反応性の状態にされ、均質な化学反応に付され、その結果、気相からの化学的分離によりナノ粒子が形成され
炭素質粒子流及び／又はガス状炭素質粒子流がガス流及び／又は重力の影響下で導かれる処理領域において、ナノ粒子は、２つの粒子タイプの衝突により炭素質粒子の表面に付着される、項目２４〜３１のいずれかに記載の方法。
［３３］
マイクロ波結合、中周波結合若しくは高周波結合、又はＤＣ励起が、電気的ガス放電の生成に使用される、項目２４〜３２のいずれかに記載の方法。
［３４］
前記プラズマ領域が、非等温低圧プラズマ又は常圧プラズマを含む、項目２４〜３３のいずれかに記載の方法。
［３５］
前記低圧プラズマが、約０．２ミリバール〜約４ミリバールの範囲の圧力で操作される、項目２４〜３４のいずれかに記載の方法。
［３６］
前記プラズマ反応器におけるプラズマ蒸着が、約１００〜約２０００Ｗ、約２００〜約１５００Ｗ、例えば約２００〜約１２００Ｗ、又は１００〜７００Ｗのプラズマ出力で実行される、項目２４〜３５のいずれかに記載の方法。
［３７］
項目２３〜３６のいずれかに記載の方法による前記炭素質材料の表面の改質を含む、炭素質材料の流動性を改善する方法。
［３８］
項目２３〜３６のいずれかに記載の方法による前記炭素質材料の表面の改質を含む、炭素質材料のタップ密度を上昇させる方法。
［３９］
項目２３〜３６のいずれかに記載の方法により前記炭素質材料の表面の改質を含む、炭素質材料の投入精度を高める方法。
［４０］
項目２３〜３６のいずれかに記載の方法により前記炭素質材料の表面の改質を含む、天然又は合成黒鉛を含む負極活物質の予備不動態化層を提供する方法。
［４１］
項目１〜１８のいずれかに記載の表面改質炭素質材料を電池の負極の活物質として用いることを含む、リチウムイオン電池の不可逆容量を改善する方法であって、好ましくは不可逆容量が約２０％未満又は約１５％未満である上記方法。
［４２］
項目１〜１８のいずれかに記載の表面改質炭素質材料を電池の負極の活物質として用いることを含む、リチウムイオン電池の可逆容量を改善する方法であって、好ましくは可逆容量が約３５０ｍＡｈ／ｇ超、又は約３８０ｍＡｈ／ｇ超、又は約４００ｍＡｈ／ｇ超、又は約４２５ｍＡｈ／ｇ超である上記方法。
［４３］
項目１〜１８のいずれかに記載の表面改質炭素質材料を電池の負極の活物質として用いることを含む、リチウムイオン電池の電荷受容性を改善する方法であって、好ましくは電荷受容性は、前記ナノ粒子表面改質を伴わない活物質と比較して、少なくとも５％、又は少なくとも１０％、又は少なくとも１５％上昇している上記方法。
［４４］
リチウムイオン電池の負極の活物質として前記表面改質炭素質材料を含む、前記電池のサイクル安定性を高めるための、項目１〜１８のいずれかに記載の粒子状の前記表面改質炭素質材料の使用。
［４５］
前記表面改質炭素質粒子が、炭素質コアと炭素質粒子の表面に付着したナノ粒子とを含む、粒子状の表面改質炭素質材料であって、
（ｉ）前記炭素質粒子の表面上のナノ粒子はプラズマ蒸着されたナノ粒子であり、及び／又は
（ｉｉ）前記炭素質粒子の表面上のナノ粒子は、ポリマー、例えばプラズマポリマーの形態であり；及び／又は
（ｉｉｉ）粒子状の前記表面改質炭素質材料は、少なくとも３．５、又は少なくとも４．０、５．０、６．０、７．０、８．０、９．０、又は１０．０の流関数係数ｆｆｃを有し；及び／又は
（ｉｖ）粒子状の前記表面改質炭素質材料は、前記プラズマ蒸着されたナノ粒子が欠如した炭素質粒子の流動性係数よりも大きい、流動性係数ｆｆｃで表される流動性を有し、例えば、プラズマ蒸着されたナノ粒子を含む炭素質材料は、炭素粒子の表面上に前記プラズマ蒸着されたナノ粒子が欠如した炭素質粒子の流動性係数より、少なくとも約１００％高い、例えば少なくとも約１５０％又は２００％高い流動性計数を有し；及び／又は
（ｖ）粒子状の前記表面改質炭素質材料は、炭素粒子の表面上に前記プラズマ蒸着ナノ粒子が欠如した炭素質粒子の各密度と比較して、少なくとも約１０％、例えば少なくとも約２０％、２５％、３０％、４０％、５０％上昇したスコット密度及び／又はタップ密度を有する、上記材料。
［４６］
天然又は合成黒鉛、剥離黒鉛、カーボンブラック、コークス、グラフェン、グラフェン繊維；カーボンナノチューブを含むナノチューブ（ナノチューブは単一層ナノチューブ（ＳＷＮＴ）、多層ナノチューブ（ＭＷＮＴ）、又はこれらの組み合わせである）；フラーレン、ナノ黒鉛などの粒子状の他の炭素質材料又はこれらの組合せとの混合物中の、又は粒子状の他の非炭素質材料又はこれらの組み合わせとの混合物中の、項目１〜１８のいずれかに記載の粒子状のナノ粒子表面改質炭素質材料を含む組成物。
［４７］
項目２１に記載のリチウムイオン電池を含む、電気自動車、ハイブリッド電気自動車、又はエネルギー貯蔵セル。
［４８］
項目１〜１８のいずれかに記載の表面改質炭素質材料、又は項目４６に記載の組成物を含むヒートシンク材料。
［４９］
項目１〜１８のいずれかに記載の粒子状の表面改質炭素質材料、又は項目４６に記載の組成物を含むポリマー複合材料であって、場合により、前記粒子状の前記表面改質炭素質材料が、５〜９５重量％、好ましくは１０〜８５重量％の比率で存在する、上記材料。
［５０］
液体、及び項目１〜１８のいずれかに記載の粒子状の表面改質炭素質材料、又は項目４６に記載の組成物を含む分散物。
［５１］
前記表面改質炭素質粒子は、炭素質粒子の総量の１０〜９９重量％、又は炭素質粒子の総量の２０〜９０％、又は炭素質粒子の総量の３０〜８５重量％の範囲の量で存在する、非修飾炭素質粒子を更に含む、項目５０に記載の分散物。
［５２］
前記表面改質炭素質粒子は、０．５〜１００μｍ又は１〜５０μｍの範囲の平均粒径（Ｄ50）を有する、項目５０又は５１に記載の分散物。
［５３］
前記分散物が、１〜９０重量％、又は１０〜７０重量％、又は２０〜５５重量％の範囲の固形分含量を有する、項目５０〜５２のいずれかに記載の分散物。
［５４］
安定剤、分散剤、湿潤剤、保護コロイド、又はこれらの組み合わせをさらに含む、項目５０〜５２のいずれかに記載の分散物。
［５５］
粒子とマトリックス材料とを含む分散物であって、前記粒子が、マトリックス材料と相互作用する相互作用中心を含み、前記相互作用中心はナノ粒子を含む、前記分散物。
［５６］
前記マトリックス材料が、ポリマー、流体、又はその両方を含む、項目５５に記載の分散物。
［５７］
粒子の表面にナノ粒子を付着させることを含む、例えば板状の形態を有する炭素質粒子の分散性を改善する方法。
［５８］
相互作用中心がナノ粒子を含む、粒子の表面に相互作用中心を付着させることを含む、粒子とマトリックス材料との相互作用を上昇させる方法。
［５９］
流動性係数ｆｆｃが少なくとも３．５、例えば少なくとも４．０、５．０、６．０、７．０、８．０、９．０、又は１０．０の、流動性係数ｆｆｃで表される改善された流動性を有し、場合により、項目１〜１８のいずれかで定義されるパラメータのうちの１つ以上によりさらに特徴付けられる、炭素質粒子。
［６０］
流動性係数ｆｆｃが少なくとも３．５、例えば少なくとも４．０、５．０、６．０、７．０、８．０、９．０、又は１０．０の、流動性係数ｆｆｃで表される改善された流動性を有し、場合により、項目１〜１８のいずれかで定義されるパラメータのうちの１つ以上によりさらに特徴付けられる、板状粒子。
【手続補正２】
【補正対象書類名】特許請求の範囲
【補正対象項目名】全文
【補正方法】変更
【補正の内容】
【特許請求の範囲】
【請求項１】
表面改質された炭素質粒子が、炭素質コアと、炭素質粒子の表面に付着したナノ粒子とを含み、場合により、前記炭素質粒子の表面上の前記ナノ粒子が、プラズマポリマーなどのポリマーの形態である、粒子状の表面改質炭素質材料。
【請求項２】
前記炭素質コアが、天然又は合成黒鉛、剥離黒鉛、カーボンブラック、石油系又は石炭系コークス、グラフェン、グラフェン繊維、カーボンナノチューブを含むナノチューブ（このナノチューブは単一層ナノチューブ（ＳＷＮＴ）、多層ナノチューブ（ＭＷＮＴ）、又はこれらの組み合わせである）、フラーレン、ナノ黒鉛、又はこれらの組み合わせから選択される材料を含み；例えば、炭素質コアは天然又は合成黒鉛である、請求項１に記載の表面改質炭素質材料。
【請求項３】
前記炭素質粒子の表面上の前記ナノ粒子が、炭素、ケイ素、酸素、フッ素、水素、スズ、チタン、又はこれらの組み合わせを含む、請求項１又は２に記載の炭素質材料。
【請求項４】
前記炭素質粒子の表面上の前記ナノ粒子が、プラズマ蒸着されたナノ粒子であり、前記ナノ粒子は、０℃〜２００℃の温度においてプラズマ強化化学蒸着（ＰＥＣＶＤ）により前記表面に付着しており、場合により、前記ＰＥＣＶＤ蒸着ナノ粒子の原料モノマーが以下から選択される、請求項１〜３のいずれか１項に記載の表面改質炭素質材料：
（ｉ）例えばメタン、エタン、エチレン、アセチレン、プロパン、プロピレン、重油、廃油、熱分解燃料油、又はこれらの組み合わせのうちの１つ以上から選択される官能基を場合により有する炭化水素；
（ｉｉ）例えば菜種油などの植物脂肪から選択される有機分子、；
（ｉｉｉ）ヘキサメチルジシロキサン（ＨＭＤＳＯ）、ジビニルテトラメチルジシロキサン（ＤＶＴＭＤＳＯ）、又はトリエチルシラン（ＴＥＳ）などのシロキサン又はシランから選択されるケイ素化合物、
（ｉｖ）ハロゲン化炭素、例えばＣ2Ｆ6又はＣ3Ｆ8；
（ｖ）有機金属化合物；
（ｖｉ）四塩化チタン；
（ｖｉｉ）スズ化合物；
（ｖｉｉｉ）リン化合物；
又はこれらの組み合わせ。
【請求項５】
２つの異なる種のプラズマ蒸着ナノ粒子を含み、場合により、ここで第１の種は、場合により少量の水素、窒素、酸素、及び／又は硫黄を有する炭素から本質的になり、そして第２の種は、場合により少量の水素、炭素、窒素、酸素、及び／又は硫黄を有するケイ素から本質的になる、請求項１〜４のいずれか１項に記載の表面改質炭素質材料。
【請求項６】
ｉ）スパーク放電発光分光法（ＳＤ−ＯＥＤ）により測定されるケイ素のバルク含有量が、少なくとも約０．３０重量％、例えば少なくとも約０．４０重量％、又は０．５０重量％であり、
ｉｉ）Ｘ線光電子分光法（ＸＰＳ）により測定される前記炭素質粒子の表面におけるケイ素と炭素の原子比（Ｓｉ／Ｃ）が、少なくとも約０．２５、例えば少なくとも約０．３０、０．３５、又は０．４０であり、
ｉｉｉ）Ｘ線光電子分光法（ＸＰＳ）により測定される前記炭素質粒子の表面における酸素と炭素の原子比（Ｏ／Ｃ）が、少なくとも約０．０３、例えば少なくとも約０．０４、０．０６、０．０８、又は０．１０である、請求項５に記載の炭素質材料。
【請求項７】
流動性係数ｆｆが少なくとも３．５、例えば少なくとも４．０、５．０、６．０、７．０、８．０、９．０、又は１０．０であり、
場合により、流動性係数ｆｆｃで表される流動性が、前記ナノ粒子が欠如した炭素質粒子の流動性係数よりも大きく、例えば、前記炭素質粒子の表面上にナノ粒子を含む炭素質材料が、炭素粒子の表面上に前記ナノ粒子が欠如した炭素質粒子の流動性係数より、少なくとも約５０％、例えば少なくとも約１００％、１５０％、又は２００％高い、請求項１〜６のいずれか１項に記載の表面改質炭素質材料。
【請求項８】
前記炭素粒子の表面上に前記ナノ粒子が欠如した炭素質粒子のタップ密度と比較して、約１０％、例えば少なくとも約２０％、２５％、３０％、４０％、５０％上昇している見かけの（スコット）密度及び／又はタップ密度を有する、請求項１〜７のいずれか１項に記載の表面改質炭素質材料。
【請求項９】
単独の又は任意に組み合わせた、以下のパラメータの１つ以上によりさらに特徴付けられる、請求項１〜８のいずれか１項に記載の表面改質炭素質材料：
ｉ）１〜１０００ｎｍ、又は５〜３００ｎｍ、又は１０〜２００ｎｍ、又は２０〜１５０ｎｍの範囲の結晶サイズＬｃ（ＸＲＤにより測定されるＬｃ（００２））；
ｉｉ）１〜１０００ｎｍ、又は２〜１００ｎｍ、又は３〜６０ｎｍ、又は５〜５０ｎｍの結晶サイズＬａ（ラマン分光法により測定される）；
ｉｉｉ）０．１〜１０００との間、好ましくは１．０、２．５、５．０、１０．０、又は２５より大きく、５０未満であるＬｃ／Ｌａ比；
ｉｖ）０．３３５４ｎｍ〜０．５０００ｎｍの間、又は約０．３３５４ｎｍ〜０．４０００ｎｍとの間のｃ／２層間距離；
（ｖ）約０．５ｍ2／ｇ〜８００ｍ2／ｇ、又は約１ｍ2／ｇ〜６０ｍ2／ｇ、又は約１ｍ2／ｇ〜２０ｍ2／ｇのＢＥＴ  ＳＳＡ；
（ｖｉ）約１００μｍ未満、又は約７５μｍ未満、又は約５０μｍ未満のＤ90で表される粒度分布（ＰＳＤ）；場合により、Ｄ90は１〜１００μｍ、又は５〜７５μｍ、又は１０〜５０μｍである；及び／又は
（ｖｉｉ）１〜５０％（ｗ／ｗ）の表面改質炭素質粒子、又は５〜２０％（ｗ／ｗ）の表面改質炭素質粒子であるナノ粒子；
（ｖｉｉｉ）約１０００（ｍｌ／１００ｇ）未満、約２００（ｍｌ／１００ｇ）未満、又は約１００（ｍｌ／１００ｇ）未満、又は約５０（ｍｌ／１００ｇ）未満の吸油価。
【請求項１０】
リチウムイオン電池用負極材料を製造するための、請求項１〜９のいずれか１項に記載の表面改質炭素質材料の使用。
【請求項１１】
天然又は合成黒鉛、剥離黒鉛、カーボンブラック、コークス、グラフェン、グラフェン繊維；カーボンナノチューブを含むナノチューブ（ナノチューブは単一層ナノチューブ（ＳＷＮＴ）、多層ナノチューブ（ＭＷＮＴ）、又はこれらの組み合わせである）；フラーレン、ナノ黒鉛などの粒子状の他の炭素質材料又はこれらの組合せとの混合物中の、又は粒子状の他の非炭素質材料又はこれらの組み合わせとの混合物中の、請求項１〜９のいずれか１項に記載の粒子状のナノ粒子表面改質炭素質材料を含む組成物。
【請求項１２】
請求項１〜９のいずれか１項に記載の表面改質炭素質材料を活物質として含むリチウムイオン電池の負極；又は
電池の負極中に、請求項１〜９のいずれか１項に記載の表面改質炭素質材料を含むリチウムイオン電池；又は  
前記リチウムイオン電池を含む電気自動車、ハイブリッド電気自動車、もしくはエネルギー貯蔵セル。
【請求項１３】
請求項１〜９のいずれか１項に記載の表面改質炭素質材料を含む複合材料又は導電性ポリマー、又は
請求項１〜９のいずれか１項に記載の粒子状の表面改質炭素質材料を含むヒートシンク材料、又は
請求項１〜９のいずれか１項に記載の粒子状の表面改質炭素質材料及び液体を含む分散物。
【請求項１４】
炭素質粒子の表面にナノ粒子を付着させることを含み、前記ナノ粒子が、０℃〜２００℃の温度においてプラズマ強化化学蒸着（ＰＥＣＶＤ）により炭素質粒子の表面に付着されており、場合により、前記炭素質出発材料が、天然又は合成黒鉛、剥離黒鉛、カーボンブラック、石油系又は石炭系コークス、グラフェン、グラフェン繊維；カーボンナノチューブを含むナノチューブ（このナノチューブは単一層ナノチューブ（ＳＷＮＴ）、多層ナノチューブ（ＭＷＮＴ）、又はこれらの組み合わせである）、フラーレン、ナノ黒鉛、又はこれらの組み合わせから選択され、さらに場合により、出発物質の粒子が、約１〜１０００μｍ、例えば約５〜５００μｍ、又は約５〜１００μｍのＤ50を有するＰＳＤを示す、請求項１〜９のいずれか１項に記載の粒子状の表面改質炭素質材料の製造方法。
【請求項１５】
前記プラズマ蒸着ナノ粒子の供給源である前記モノマーが、
（ｉ）例えばメタン、エタン、エチレン、アセチレン、プロパン、プロピレン、重油、廃油、熱分解燃料油、又はこれらの組み合わせのうちの１つ以上から選択される官能基を場合により有する炭化水素；
（ｉｉ）例えば菜種油などの植物性脂肪から選択される有機分子；
（ｉｉｉ）例えばヘキサメチルジシロキサン（ＨＭＤＳＯ）、ジビニルテトラメチルジシロキサン（ＤＶＴＭＤＳＯ）、又はトリエチルシラン（ＴＥＳ）などのシロキサン又はシランから選択されるケイ素化合物；
（ｉｖ）Ｃ2Ｆ6又はＣ3Ｆ8などのハロゲン化炭素化合物；
（ｖ）有機金属化合物；
（ｖｉ）四塩化チタン；
（νｉｉ）スズ化合物；
（ｖｉｉｉ）リン化合物；
又はこれらの組み合わせ、
から選択され、場合により、例えば１つのモノマーがアセチレンなどの炭化水素であり、別のモノマーがＨＭＤＳＯなどのシロキサンである少なくとも２つの異なるモノマーが、プラズマ反応器に添加される、請求項１４に記載の方法。
【請求項１６】
非等温プラズマの生成のために、特に自由電荷キャリア及び励起中性種の生成のために電気的ガス放電が使用されるプラズマ領域を介して、ガス流が誘導され、ナノ粒子の形成のための出発物質として機能するガス状モノマーが、プラズマ領域の前又はプラズマ領域内でガス流に混合され、そして、自由電荷キャリア及び励起中性種がプラズマ領域内で直接使用されて、ガス状モノマーが化学的に反応性の状態にされ、均質な化学反応に付され、その結果、気相からの化学的分離によりナノ粒子が形成され
炭素質粒子流及び／又はガス状炭素質粒子流がガス流及び／又は重力の影響下で導かれる処理領域において、ナノ粒子は、２つの粒子タイプの衝突により炭素質粒子の表面に付着される、請求項１４又は１５に記載の方法。